Brevet FR2517664A1 — publié le 19830610

La présente invention concerne un cordon en matière thermo-plastique pour fixer une feuille de verre sur un cadre rigide. Ce cordon est destiné à être placé entre la feuille de verre et le cadre et à être chauffé jusqu'à sa température de ramollissement pour obtenir le collage de ce cordon à la feuille de verre et au cadre rigide. L'invention vise également le procédé pour coller la feuille de verre sur un cadre rigide, au moyen du cordon en matière thermo-plastique précité. L'invention vise en outre la couche conductrice utilisée lors de la mise en oeuvre du procédé précité pour obtenir le ramollissement par chauffage du cordon en matière thermo-plastique. La fixation des feuilles de verre sur un cadre rigide en métal, comme par exemple les pare-brise sur la baie correspondante des automobiles, a été réalisée jusqu'à présent au moyen d'un cordon en caoutchouc butyl (copolymère d'isobutylène et d'isoprène). Selon le procédé connu, on pose le cordon sur la feuille de verre, on chauffe le cordon jusqu'à sa température de ramollissement, par effet Joule au moyen d'une résistance électrique noyée ou non dans le cordon et on applique sous pression la feuille de verre portant le cordon ramolli sur le cadre rigide. Ce cordon en caoutchouc butyl présente de nombreux inconvénients. Sa résistance à la traction est relativement faible (inférieure à 8 kg/cm2 à 200C) de sorte que lorsqu'il est utilisé pour la fixation d'un pare-brise, il ne peut nullement participer à la rigidité du véhicule. Par ailleurs, ce cordon en caoutchouc butyl présente surtout les inconvénients, d'une part, de ne pas posséder un point de fusion bien défini et d'autre part, de ne pas ramollir suffisamment, à des températures comprises entre 110 et 1200C qui correspondent aux températures auxquelles il est chauffé, lors de la fixation de la feuille de verre. Pour ces raisons, on est obligé d'appliquer la feuille de verre sur le cadre rigide, à des pressions atteignant 100 kg/m2 pour obtenir un collage suffisamment fiable. Pour obtenir des pressions aussi élevées, on est obligé d'utiliser des appareils coûteux qui rendent l'ensemble du procédé onéreux ét difficile à mettre en oeuvre ailleurs que sur les chaînes de montage des véhicules. Pour chauffer ce cordon en caoutchouc butyl par effet Joule, on a proposé d'utiliser une couche conductrice telle qu'un émail conducteur préalablement déposé sur la périphérie de la feuille de verre. La demanderesse a constaté toutefois qu'une telle couche conductrice présente une valeur ohmique dont l'écart atteint 20% sur une longueur égale à 20 cm. Un tel écart de valeur ohmique entraîne des écarts de température atteignant OOC sur une longueur de 20 cm, ce qui aggrave encore l'inconvénient précité dû à la fusion non franche du caoutchouc butyl. Les inconvénients pré ci tés qui entratnent des difficultés lors du montage de la feuille de verre sur son cadre rigide, subsistent également lors du démontage de cette feuille et en particulier, lorsque la couche conductrice est détériorée et est inutilisable pour permettre le chauffage par effet Joule du cordon. Le but de ia présente invention est de remédier aux inconvénients précités, en créant un cordon en matière thermo-plastique permettant de fixer une feuille de verre sur un cadre rigide et de démonter cette feuille du cadre, dans des conditions particulièrement commodes, fiables et peu onéreuses. Suivant l'invention, le cordon en matière plastique pour fixer une feuille de verre sur un cadre rigide, est caractérisé en ce qu'il est à base de polymère déthyl-vinyl-acé ef d'éthylène éthyl-acétate présentant un point de fusion compris entre 90 et 1000C. Le cordon à base des polymères précités présente par rapport au cordon en caoutchouc butyl, l'avantage de présenter une fusion et un ramollissement à des températures bien définies. De plus, le ramollissement est à une température de l'ordre de 1000C tel que la feuille de verre peut être appliquée sur le cadre rigide sous une pression inférieure à 10 kg/m2 qui ne nécessite aucune presse spéciale et coûteuse. Par ailleurs, un tel cordon présente à une température de l'ordre de 200C, une résistance à la traction nettement supérieure à celle d'un cordon en caoutchouc butyl, de sorte que l'utilisation du cordon conforme à l'invention, dans le cas de la fixation d'un pare-brise d'automobile, contribue à accroître la rigidité de cette dernière. Selon une version avantageuse de l'invention, le cordon comprend: - 55 à 70% en poids de polymère d'éthyl et vinyl-acétate /ou d'éthylène éthyl-acétate présentant un point de fusion compris entre 90 et 1000 C. - 5 à 10% en poids de copolymère d'isobutylène et d'isoprène. - 20 à 30% en poids de chargesminérales, peu ou non renforçantes, Le fait de mélanger une proportion relativement faible du copolymère d'isobutylène et d'isoprène (caoutchouc butyl) avec les autres polymères n'altère pas les propriétés du cordon et permet d'en réduire le coût. De plus,on obtient une diminution de la dureté du cordon. Les charges permettent d'augmenter le volume du cordon et de lui donner la coloration désirée. Un tel cordon présente une résistance à la traction de - 5 à 7 kg/cm2 à -200C; - 20 kg/cm2 à 200C; - 6 kg/cm2 à 600 C; - 2 kgiem2 à 750C; - 0,8 kg/cm2 à 850C. Pour coller une feuille de verre sur un cadre rigide, au moyen du cordon conforme à l'invention, conformément au procédé selon l'invention, on pose le cordon sur la feuille de verre, on chauffe le cordon jusqu'à sa température de ramollissement et on applique sous pression sur le la feuille de verre portant le cordon ramolli /cadre rigide. Selon une version préférée de ce procédé, on chauffe le cordon jusqu'à une température comprise entre 100 et 1200C et on applique la feuille sur ce cordon sous une pression inférieure à 10 kg/m2. L'utilisation dtune pression inférieure à 10 kg/m2 rend la mise en oeuvre du procédé facile et -peu onéreuse. Le chauffage du cordon jusqu'à sa température de ramollissement peut être réalisé par effet Joule, au moyen d'un élément résistant incorporé dans le cordon ou une couche conductrice de laque ou d'émail conducteur, préalablement déposée à la périphérie de la feuille de verre. Le chauffage du cordon peut encore être réalisé par rayonnement infra-rouge. Ce mode de chauffage est particulièrement indiqué pour démonter la feuille de verre du cadre, lorsque l'élément résistant est détérioré. Selon un autre aspect de l'invention, la couche de laque ou d'émail conducteur préalablement dépo sée sur la périphérie de la feuille de verre est constituée par une multitude de minces filaments conducteurs séparés et se croisant mutuellement. L'expérience a montré qu'une couche conductrice ainsi conformée présentait suivant sa longueur une valeur ohmique beaucoup plus stable que les couches en forme de bandes pleines connues. Une telle configuration de la couche conductrice peut être réalisée aisément par dépôt sérigraphique. D'autres particularités et avantages de l'invention apparaîtront encore dans la description qui va suivre. Aux dessins annexés, donnés à titre d'exemples non limitatifs: - la figure 1 est une vue en coupe transversale d'un cordon en matière thermo-plastique conforme à 1' invention, placé entre une feuille de verre et un cadre rigide; - la figure 2 est une vue en coupe suivant le plan II-II de la figure 1. le cordon étant enlevé. Dans la réalisation de la figure 1, la feuille de verre 1 qui peut être un pare-brise d'automobile est fixée au cadre métallique 2, au moyen d'un cordon 3 en matière thermo-plastique. Les surfaces opposées 3a et 3b de ce cordon sont collées respectivement à la feuille de verre 1 et au cadre 2. Ce collage est obtenu par chauffage du cordon 3 jusqu'à sa température de ramollissement. Conformément à l'invention, ce cordon 3 est à base de polymère d'éthyl-vinyl-acétatefou d'éthylène éthyl-acétate présentant un point de fusion compris entre 90 et 1noir qui peut êtredéminé par la méthode dite "bille-annec Le cordon 3 peut être réalisé entièrement par ces polymères ou peut être mélangé avec des quantités relativement faibles de copolymères d'isobutyléne et d'isoprène (caoutchouc butyl) et des charges minérales peu on non renforçantes, comme indiqué ci-après: - polymère d'éthyl-vinyl-aeétate eu d'éthylène éthyl-acétate présentant un point de fusion compris entre 90 et 1000 C: 55 à 70% en poids. - copolymère d'isobutylène et d'isoprène: 5 à 10% en poids. - charges minérales: 20 à 30% en poids. Un cordon constitué par le mélange des composés précités présente la résistance à la traction indiquée ci-après - 5 à 7 kg/cm2 à -200C; - 20 kg/cm2 à 200C; - 6 kg/cm2 à 600cl - 2 kg/cm2 à 750C: - 0,8 kg/cm2 à 850C. La dureté Shore A est comprise entre 50 et 70 à 200C. On-donne ci-après un exemple de composition d'un cordon thermo-plastique ayant donné d'excellents résultats: - polymère d'ethyl-vinyl-acétate (point de fusion franc à 850C): 65% en poids - caoutchouc butyl: 10% en poids - chargesminéralesnon renforçantes (mica, craie): 20% en poids - noir de carbone: 5% en poids. Dans cet exemple, le cordon 3 possède un diamètre de l'ordre de 10 mm. Dans la réalisation des figures 1 et 2, la périphérie de la feuille de verre est revêtue sur sa face adjacente au cordon 3, par deux couches successives 4, 5. La couche 4 adjacente à la feuille de verre est une couche d'émail ou de laque cclorée par exemple en noir, qui masque le cordon 3 de l'extérieur. La couche 5 adjacente au cordon 3 est une couche d'émail rendue conductrice par de la poudre d'argent qui représente 40 à 80% du poids total de l'émail. Cette couche 5 présente d'autre part, la particularité (voir figure 2) d'être constituée d'une multitude de minces filaments 6 séparés et se croisant mutuellement à la manière d'un treillis. La largeur totale de la couche conductrice 5 est comprise entre 1,5 et 2 cm. La largeur des filaments 6 peut varier entre 100 et 500 microns et leur épaisseur entre 20 et 60 microns. Les meilleurs résultats ont été obtenus lorsque les filaments 6 présentaient les dimensions suivantes: - largeur: 300 microns; - épaisseur: 40 microns. Une couche conductrice en émail chargée de poudre d'argent présentant une longueur égale à 360 cm, conforme à l'exemple précité, possède une résistance égale à 2 ohms. L'écart de la valeur ohmique ne dépasse pas t 5% sur une longueur de 20 cm. La couche 5 ainsi conformée peut être appliquée aisément sur la périphérie de la feuille de verre par dépôt sérigraphique. On va maintenant exposer le procédé conforme à l'invention, pour coller la feuille de verre 1 sur le cadre rigide 2. On commence par poser le cordon 3 sur la couche conductrice 5. Celle-ci ne reçoit aucun primaire d'ådhéren- ce. On branche aux extrémités de cette couche 5 un générateur de courant électrique de façon à obtenir un échauffement par effet Joule. A titre d'exemple, lorsqu'on applique aux bornes de cette couche 5 qui présentent une valeur ohmique de 2 ohms, une tens-ion de 36 Volts, on obtient au départ un courant de 15 ampères. Après 1 mn 30, la température au centre du cordon 3 atteint 100 à 1200C et celle-ci est pratiquement constante sur toute la longueur de ce cordon. A ces températures, on obtient pour le cordon 3 des conditions de ramollissement optimales et -on ne constate aucune trace de fluage. La surface 3a du cordon 3 épouse alors intimement celle de la couche conductrice 5, en pénétrant dans les cavités comprises entre les filaments 6 de cette dernière, ce qui a pour effet d'améliorer l'adhérence. Pour terminer l'opération, il suffit de presser légèrement la feuille de verre 1 vers le cadre 2. La pression d'appui sur la feuille de verre reste dans tous les cas inférieure à 10 kg/m2. Après interruption du courant, le cordon 3 durcit rapidement et colle fortement à la fois au cadre 2 et à la feuille de verre 1. En fin d'opération, on p-eut masquer l'espace 7 compris entre le bord de la feuille de verre et le cadre 2 par un joint 8 en matière plastique (voir figure 1). Pour démonter la feuille de verre 1, par exemple lorsque celle-ci est cassée, mais où la couche conductrice 5 ntest pas interrompue, il suffit de renouveler l'opération précitée, c'est-à-dire d'appliquer aux bornes de cette couche 5 la tension nécessaire pour ramollir le cordon 3. Une fois celui-ciramolli, la feuille de verre 5 s'enlève très facilement. Lorsque la couche conductrice 5 est interrompue, le ramollissement du cordon 3 peut etre obtenu en plaçant à une distance comprise entre 10 et 15 cm de ce cordon, des tubes chauffants infra-rouge de puissance comprise entre 5 et 10 kW. Bien entendu, l'invention n'est pas limitée aux exemples que l'on vient de décrire et on peut apporter à ceux-ci de nombreuses modifications, sans sortir du cadre de l'invention. Ainsi, l'invention peut également s'appliquer à la pose des lunettes arrières et des glaces latérales d'automobiles et à tout vitrage sur cadre métallique dans le bâtiment. Le ramollissement du cordon 3 peut être obtenu lors de la pause de la feuille de verre 1, sans l'utilisation de la couche conductrice 5, au moyen d'éléments chauffants placés à l'extérieur de la feuille de verre, tels que des tubes infra-rouge. La couche conductrice 5 au lieu d'être réalisée en émail chargé de poudre conductrice, peut être constituée par une laque conductrice durcissant à la température ambiante, ou sous l'action de la chaleur. Cette couche conductrice 5 peut également être obtenue par un dépôt métallique réalisé par pulvérisation, électrolyse ou évaporation sous vide. REVENDICATIONS 1. Cordon (3) en matière thermo-plastique pour fixer une feuille de verre (1) sur un cadre rigide (2), ce cordon étant destiné à être placé entre la feuille de verre et le cadre et-à être chauffé jusqu'à sa température de ramollissement pour obtenir le collage de ce cordon à la feuille de verre et au cadre rigide, caractérisé en ce que be cordon (3) est à base de polymère d'éthyl vinyl-acétateeou d'éthylène éthyl-acétate qui présentent un point de fusion compris entre 90 et 1000 C. 2. Cordon conforme à la revendication 1, caractérisé en ce quil comprend: - 55 à 70% en poids de polymère -d'éthyl vinyl-acétateZou d'éthylène éthyl-acétate, présentant un point de fusion compris entre 90 et 1000 C; - 5 à 10% en poids de copolymère d'isobutylène et d'isoprène; - 20 à 30% en poids de charg minéralespeu ou non renforçantes. 3. Cordon conforme à l'une quelconque des revendications 1 ou 2, caractérisé en ce qu'il présente une résistance à la traction: - comprise entre 5 et 7 kg/cm2 à -200C,égale à 20 kg/cm2 à 200C, à 6 kg/cm2 à 600 C, à 2 kg/cm2 à 75 C et à 0,8 kg/cm2 à 850C, et une dureté Shore comprise entre 50 et 70 à 200C. 4. Procédé pour coller une feuille de verre (1) sur un cadre rigide (2) au moyen du cordon (3) conforme à l'une quelconque des revendications 1 à 3, dans lequel on pose le cordon sur la feuille de verre, on chauffe ce cordon jusqu'à sa température de ramollissement, et on applique sous pression la feuille de verre portant le cordon sur cadre, caractérisé en ce qu'on chauffe ce cordon jusqu'à une température comprise entre 100 et 1200C et on applique la feuille sur le cadre sous une pression inférieure à 10 kg/m2. 5. Procédé conforme à la revendication 4, caractérisé en ce que le cordon (3) est chauffé par rayonnement infra-rouge. 6. Procédé conforme à la revendication 4, caractérisé en ce que le chauffage du cordon (3) est réalisé au moyen d'une couche (5) conductrice de laque ou d'émail conducteur préalablement déposée sur la périphérie de la feuille de verre (1), cette couche étant parcourue par un courant électrique permettant de chauffer celle-ci par effet Joule. 7. Couche conductrice utilisée dans le procédé conforme à la revendication 6,caractérisée en ce qu'elle est constituée par une multitude de minces filaments conducteurs (6) séparés et se croisant mutuellement. 8. Couche conductrice conforme à la revendication 7,caractérisée en ce que les filaments conducteurs (6) présentent une configuration en treillis. 9. Couche conductrice conforme à l'une quelconque des revendications 7 ou 8, caractérisée an ce que l'épaisseur des filaments conducteurs (6) est comprise entre 20 et o0 microns et leur largeur est comprise entre 100 et 500 microns. 10. Couche conductrice conforme à l'une quelconque des revendications 7 à 9, la couche conductrice (5) étant constituée par un émail conducteur, caractérisée en ce que les filaments (6) de cette couche sont déposés sur la périphérie de la feuille (1) par dépôt sérigraphique. 11. Couche conductrice conforme à l'une quelconque des revendications 7 à 10, caractérisée en ce que sa valeur ohmique présente un écart inférieur à 5% sur une longueur de 20 cm.